상기 딥 드로잉 용 강재 를 제조 하 기 위한 본 발명 의 방법 은 , C : 0 . 25 ~ 0 . 38 중량 %, Si : 0 . 15 ~ 0 . 40 중량 %, Mn : 0 . 4 ~ 1 . 0 중량 %, Al : 0 . 001 ~ 0 . 05 중량 %, Cr : 0 . 8 ~ 1 . 2 중량 %, Mo : 0 . 15 ~ 0 . 35 중량 %, Ni : 1 . 0 중량 % 이하 , P : 0 . 015 중량 % 이하 , S : 0 . 015 중량 % 이하 , Ca : 0 . 0005 ~ 0 . 002 중량 %, B : 0 . 0005 ~ 0 . 0025 중량 %, 잔부 Fe 및 기타 불가피 한 불순물 로 이루어지 는 강 슬라브 를 1000 ~ 1250 ℃ 로 가열 하 여 압연 종료 온도 800 ~ 980 ℃ 로 열간 압연 하 고 냉각 하 여 강판 을 제조 한 후 , 상기 강판 을 노 말 라이징 처리 하 는 것 을 특징 으로 한다 .